МОНТАЖНЫЙ ЭЛЕКТРИЧЕСКИЙ ПРОВОД

Полезная модель относится к области электротехнической промышленности и может быть использована в качестве монтажного провода для передачи электроэнергии и сигналов в бортовой сети подвижного состава рельсового транспорта.
В кабельной технике, предназначенной для передачи электроэнергии и сигналов в бортовой сети подвижного состава рельсового транспорта, широко применяются провода, содержащие токопроводящую жилу и изоляцию, которую в зависимости от того, в каких целях используют провод, выполняют из различных материалов.
В качестве изоляции применяются термостойкие, эластичные материалы с высокими показателями пожарной безопасности (нераспространение горения, низкое дымовыделение и токсичность продуктов горения).
Наиболее современными на сегодняшний день материалами изоляции являются безгалогенные композиции на основе полиолефинов, имеющие хорошую технологичность при переработке и относительную дешевизну. Данные материалы рассчитаны для эксплуатации при повышенной температуре до 90°С.
В некоторых случаях от проводов требуется работа при температуре до 125°С, в связи с чем возникает необходимость применения других материалов, таких как фторопласт, полиэфирэфиркетон, кремнийорганическая резина и т.д. Данные материалы хоть и обеспечивают требуемую нагревостойкость, но имеют свои недостатки, например, фторопласт содержит в составе галоген, полиэфирэфиркетон имеет высокую стоимость, а переработка кремнийорганической резины требует более сложного технологического оборудования.
Известен теплостойкий монтажный провод (патент на полезную модель №70041, опубл. 10.01.2008), содержащий плакированную серебром токопроводящую жилу, образованную, по меньшей мере, одним проводником в виде алюминиевого сердечника или его сплавов в оболочке, и изоляционную оболочку в виде слоя обмотки с полиимидным и с фторопластовым компонентами.
Известен монтажный провод (патент на полезную модель №169171, опубл. 09.03.2017), содержащий в качестве материала изоляции фторопластовые спекаемые пленки, термосвариваемые между собой, а также может содержать внешнюю защитную оболочку из спекаемых фторопластовых или полиимидно-фторопластовых пленок, термосвариваемых между собой.
Недостатком известных решений является содержание галогена в составе материала изоляции, что не обеспечивает требуемый уровень дымовыделения и  огнестойкости.
Известен монтажный провод (патент на полезную модель №109902, опубл. 27.10.2011), содержащий медную луженую токопроводящую жилу, покрытую полимерной термопластичной изоляцией, не содержащей галогенов (принят за прототип).
Недостатки: низкая температура эксплуатации (до 80°С).
Одним из методов повышения нагревостойкости материала является его сшивка, т.е. образование поперечных связей между молекулами полимера и образование трехмерной структуры в материале. Полиолефины относятся к сшиваемым полимерам, что позволяет изготовить провод из известных материалов с дополнительной операцией сшивки и обеспечить требуемую нагревостойкость без значительного удорожания самого провода.
Как правило, полимеры, предназначенные для радиационной сшивки, имеют в своем составе добавки для повышения чувствительности к воздействию излучения и снижающие дозу, необходимую для сшивки (сенсибилизаторы). Но при этом введение сенсибилизаторов снижает электрические и механические свойства изоляции, а также увеличивает себестоимость продукции.
Задачей заявляемой полезной модели является повышение термостойкости, надежности и долговечности монтажного электрического провода.
Технический результат - увеличение максимальной рабочей температуры провода.
Технический результат достигается тем, что монтажный провод содержит токопроводящую жилу из медных луженых проволок, покрытую полимерной термопластичной изоляцией, не содержащей галогенов, при этом изоляция выполнена двухслойной в соотношении слоев 1:1, первый слой изоляции выполнен из  радиационно-сшитого полиэтилена, а второй слой из радиационно-сшитой безгалогенной композиции на основе полиолефина.
Монтажный провод согласно заявляемой полезной модели содержит токопроводящую жилу, изготовленную из медных луженых проволок, двухслойную изоляцию токопроводящей жилы. Первый слой изоляции выполнен из радиационно-сшитого полиэтилена. Второй слой выполнен из радиационно-сшитой безгалогенной композиции на основе полиолефина, например на основе этиленвинилацетата (ЭВА), полипропилена или блоксополимера пропилена с этиленом. Соотношение первого и второго слоев составляет 1:1.
Выполнение изоляции двухслойной, а именно применение в качестве первого слоя радиационно-сшитого полиэтилена удешевляет конструкцию провода и обеспечивает требуемые электрические свойства. Второй слой помимо электрических свойств защищает от воздействия агрессивных сред и обеспечивает требуемый уровень пожаробезопасности. Применение радиационно-сшитых безгалогенных материалов на основе полиолефинов без сенсибилизаторов снижает себестоимость провода.
Также данное техническое решение может быть использовано для проводов для солнечных панелей и прочих проводов с двухслойной радиационно-сшитой изоляцией из полиэтилена и безгалогенной композиции на основе полиолефина.
Были изготовлены пять образцов монтажного провода с применением во втором слое изоляции  этиленвинилацетата.
Провод по приведенной выше конструкции был подвергнут испытанию на воздействие повышенной температуры 125°С в течение 96 часов и испытание на воздействие переменного напряжения 2000 В. Результаты отражены в таблице 1.
Таблица 1. Испытания монтажного провода на термостойкость
Вид испытания, единица измерения
Нормируемое значение параметрасогласноТУ 16.К05-079-2020
Результаты испытаний
Испытание на стойкость к воздействиюповышенной температуры среды 125 ºС– наличие трещин
Отсутствие трещин
Трещины отсутствуют на всех пяти образцах
Испытание переменным напряжением, В
5 мин выдерживаетбез пробоя
Все пять образцов выдержали испытаниепеременным напряжением в 2000 В